(57)【特許請求の範囲】
【請求項１】
少なくとも１つのガラス繊維布帛と、
前記ガラス繊維布帛に含浸された状態で含まれる第１樹脂層と、
前記第１樹脂層の少なくとも一方の面側に積層されている第２樹脂層と、を含み、
前記第１樹脂層が、塩化ビニル樹脂、アクリル樹脂又は飽和ポリエステル樹脂を含み、
前記第２樹脂層が、フッ素樹脂とアクリル樹脂とを含み、該フッ素樹脂がポリフッ化ビニリデンであり、
前記第２樹脂層が前記第１樹脂層に接面した状態で積層されている、シート。
【請求項２】
少なくとも１つのガラス繊維布帛と、
前記ガラス繊維布帛に含浸された状態で含まれる第１樹脂層と、
前記第１樹脂層の少なくとも一方の面側に積層されている第２樹脂層と、を含み、
前記第１樹脂層と前記第２樹脂層との間に中間層とガラス繊維網体からなる網体層とを含み、前記第２樹脂層が接面した状態で積層されている樹脂層が前記中間層であり、
前記第１樹脂層が、フッ素樹脂以外の樹脂を含み、
前記第２樹脂層が、フッ素樹脂とアクリル樹脂とを含み、該フッ素樹脂がポリフッ化ビニリデンであり、
前記中間層が塩化ビニル樹脂、アクリル樹脂又は飽和ポリエステル樹脂を含む、シート。
【請求項３】
前記第１樹脂層に含まれる樹脂と、前記中間層に含まれる樹脂とが、異なる樹脂である、請求項２に記載のシート。
【請求項４】
前記ガラス繊維布帛と前記第１樹脂層との屈折率差の絶対値が０．０５以下である、請求項１〜３のいずれか１項に記載のシート。
【請求項５】
前記第１樹脂層に含まれる樹脂が熱可塑性樹脂である、請求項１〜４のいずれか１項に記載のシート。
【請求項６】
前記ガラス繊維布帛と前記第１樹脂層との合計量に対する前記ガラス繊維布帛の割合が１０〜７０質量％である、請求項１〜５のいずれか１項に記載のシート。
【請求項７】
全光線透過率が７０％以上である、請求項１〜６のいずれか１項に記載のシート。
【請求項８】
一般財団法人建材試験センターの「防耐火性能試験・評価業務方法書」（平成２６年３月１日変更版）における４．１０．２ 発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、請求項１〜７のいずれかに記載のシート。
【請求項９】
ＪＩＳ Ｋ ６８５４−２：１９９９に準じて測定される前記第２樹脂層の剥離強力が２０Ｎ／２５ｍｍ以上である、請求項１〜８のいずれかに記載のシート。
【請求項１０】
厚さが０．５ｍｍ以上である、請求項１〜９に記載のシート。
【発明の詳細な説明】
【技術分野】
【０００１】
本発明は、ガラス繊維布帛とフッ素樹脂とを含むシートに関するものであり、詳しくは、本発明は、透光性と不燃性に優れたガラス繊維布帛とフッ素樹脂とを含むシートに関する。
【背景技術】
【０００２】
従来、膜材料、例えば、建築物の屋根材、テント倉庫材等に用いられるシートとして、ガラス繊維布帛と樹脂を含むシートが知られている。中でも、ガラス繊維布帛とフッ素樹脂を含むシートは、不燃性、防汚性、柔軟性等に優れることが知られている。該シートは、建築物の屋根材、テント倉庫材等に用いられる場合、屋外から屋内へ採光できることが求められることがあり、優れた透光性も求められる。
【０００３】
ガラス繊維布帛とフッ素樹脂を含むシートとして、ガラス繊維布帛と、該ガラス繊維布帛に含浸された１００〜２５０℃の融点を有するフッ素系樹脂層を少なくとも１層積層してなる膜材料が知られている（例えば、特許文献１参照。）。該膜材料によれば、十分な透光性を有し、且つ長期の使用においても、強度の低下や汚れによる透光性の低下が極めて少ない膜材料、即ち、耐候性、防汚性および柔軟性に加えて透光性にも優れた４拍子揃ったバランスのとれた膜材料を提供することができるとされている。
【０００４】
また、ガラス繊維布帛とフッ素樹脂とからなるシートとして、ガラス繊維織物と、該ガラス繊維織物に含浸されたフッ素樹脂からなる樹脂被膜層からなる、入射した光を所定の光透過特性で透過・拡散させるガラス繊維シートであって、該ガラス繊維織物を特定の構成とし、前記光透過特性は、全光線透過率が５０％以上であるとともに、平行光線透過率が５％以下となるように形成されている光拡散用ガラス繊維シートが知られている（例えば、特許文献２参照。）。該シートによれば、高い光拡散性を有する条件において、同時に充分な透光性を実現した光拡散シートを実現することができるとされている。
【先行技術文献】
【特許文献】
【０００５】
【特許文献１】特開平９−７６４２０号公報
【特許文献２】特許第４３５９９６７号公報
【発明の概要】
【発明が解決しようとする課題】
【０００６】
しかしながら、透光性に優れるとされる特許文献１の実施例として開示されたシートは全光線透過率が高くても３２．５％、特許文献２の実施例として開示されたシートは全光線透過率が高くても６０．４％である。このように、ガラス繊維布帛とフッ素樹脂とを含むシートにおいて、当業者が優れると考える透光性のレベルは、せいぜい全光線透過率が６０％程度のものであった。換言すれば、ガラス繊維布帛とフッ素樹脂とを含むシートでは、全光線透過率が７０％を超えるような高い透光性が得ることができないことが技術常識であった。
【０００７】
本発明者等が特許文献１や特許文献２で開示されたシートが高い透光性を得られない原因について検討したところ、ガラス繊維布帛の屈折率は１．５〜１．７程度、フッ素樹脂の屈折率は１．３〜１．４程度であり、両者の屈折率差の絶対値が大きく、ガラス繊維とフッ素樹脂との界面において光が多く散乱し、これに起因して優れた透光性が得られないことを知得した。
【０００８】
そこで、本発明者等は、ガラス繊維布帛とフッ素樹脂とを含むシートにおいて優れた透光性を得るべく、例えば、ガラス繊維布帛に屈折率が近似する樹脂層を含浸させ、これにフッ素樹脂層を積層させることにより、ガラス繊維表面における光の散乱が低減でき、得られるシートは優れた透光性を得られることを知得した。
【０００９】
しかしながら、本発明者がさらに検討を重ねた結果、上記のように得られたシートは、積層したフッ素樹脂層が剥離し易くなる場合があるという問題があることを知得した。当該問題は、例えば特許文献１または２に開示されているような、ガラス繊維布帛と、該ガラス繊維布帛に含浸されているフッ素樹脂樹脂層とからなるシートにおいては、当然認識されない問題である。
【００１０】
そこで、本発明は、上記問題を解決し、ガラス繊維布帛と、該ガラス繊維布帛に含浸された状態で含まれる第１樹脂層と、前記第１樹脂層の少なくとも一方の面側に積層されている、フッ素樹脂を含む第２樹脂層を含む積層構造であるシートであって、フッ素樹脂層の剥離が生じ難いシートを提供することを課題とする。
【課題を解決するための手段】
【００１１】
本発明者等が上記問題を解決するために鋭意検討をおこなったところ、ガラス繊維布帛と、該ガラス繊維布帛に含浸されたフッ素樹脂以外の樹脂を含む樹脂層と、該樹脂層の一方の面側に積層されるフッ素樹脂層を含むシートであって、該フッ素樹脂層を、フッ素樹脂とアクリル樹脂とを含むものとし、さらに該フッ素樹脂の中でもポリフッ化ビニリデンに特定することにより、フッ素樹脂層の剥離が生じ難くなることを知得した。本発明は、かかる知見に基づいて、更に検討を重ねることにより完成するに至った。
【００１２】
即ち、本発明は、下記に掲げる態様のシートを提供する。
項１．少なくとも１つのガラス繊維布帛と、前記ガラス繊維布帛に含浸された状態で含まれる第１樹脂層と、前記第１樹脂層の少なくとも一方の面側に積層されている第２樹脂層と、を含み、前記第１樹脂層が、フッ素樹脂以外の樹脂を含み、前記第２樹脂層が、フッ素樹脂とアクリル樹脂とを含み、該フッ素樹脂がポリフッ化ビニリデンである、シート。
項２．前記ガラス繊維布帛と前記第１樹脂層との屈折率差の絶対値が０．０５以下である、項１に記載のシート。
項３．前記第１樹脂層に含まれる樹脂が熱可塑性樹脂である、項１又は２に記載のシート。
項４．前記第２樹脂層が接面した状態で積層されている樹脂層が塩化ビニル樹脂、アクリル樹脂又は飽和ポリエステル樹脂を含む、項１〜３のいずれか１項に記載のシート。
項５．前記第２樹脂層が接面した状態で積層されている樹脂層が前記第１樹脂層である、項４に記載のシート。
項６．前記第１樹脂層と前記第２樹脂層との間に中間層を更に含み、前記第２樹脂層が接面した状態で積層されている樹脂層が前記中間層である、項４に記載のシート。
項７．前記第１樹脂層に含まれる樹脂と、前記中間層に含まれる樹脂とが、異なる樹脂である、項６に記載のシート。
項８．前記第１樹脂層と前記第２樹脂層との間に、前記中間層と、ガラス繊維網体からなる網体層とを更に含む、項６又は７に記載のシート。
項９．前記ガラス繊維布帛と前記第１樹脂層との合計量に対する前記ガラス繊維布帛の割合が１０〜７０質量％である、項１〜８のいずれか１項に記載のシート。
項１０．全光線透過率が７０％以上である、項１〜９のいずれか１項に記載のシート。
項１１．一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下である、項１〜１０のいずれかに記載のシート。
項１２．ＪＩＳ  Ｋ  ６８５４−２：１９９９に準じて測定される前記第２樹脂層の剥離強力が２０Ｎ／２５ｍｍ以上である、項１〜１１のいずれかに記載のシート。
項１３．厚さが０．５ｍｍ以上である、項１〜１２に記載のシート。
【発明の効果】
【００１３】
本発明によれば、少なくとも１つのガラス繊維布帛と、前記ガラス繊維布帛に含浸された状態で含まれる第１樹脂層と、該第１樹脂層の少なくとも一方の面側に積層されているフッ素樹脂を含む第２樹脂層と、を含むシートであって、該第２樹脂層が、フッ素樹脂とアクリル樹脂とを含み、該フッ素樹脂がポリフッ化ビニリデンであるシートとすることから、第２樹脂層の剥離が生じ難くなるという効果を奏することができる。
【図面の簡単な説明】
【００１４】
【図１】本発明のシートの積層構造の一例を示す断面模式図である。
【図２】本発明のシートの積層構造の一例を示す断面模式図である。
【図３】本発明のシートの積層構造の一例を示す断面模式図である。
【図４】本発明のシートの積層構造の一例を示す断面模式図である。
【発明を実施するための形態】
【００１５】
本発明のシートは、少なくとも１つのガラス繊維布帛と、前記ガラス繊維布帛に含浸された状態で含まれる第１樹脂層と、前記第１樹脂層の少なくとも一方の面側に積層されている第２樹脂層と、を含み、前記第１樹脂層が、フッ素樹脂以外の樹脂を含み、前記第２樹脂層が、フッ素樹脂とアクリル樹脂とを含み、該フッ素樹脂がポリフッ化ビニリデンである、シートである。
【００１６】
積層構造
本発明のシート１は、図１〜４に示されるように、少なくとも１つのガラス繊維布帛２に第１樹脂層３が含浸された状態で含まれ、該第１樹脂層３の少なくとも一方の面上側に第２樹脂層４を備える積層構造を有する。本発明のシート１において、ガラス繊維布帛２は、少なくとも１つ含まれていればよく、複数含まれていてもよい。例えば、図２に示すように、本発明の透明不燃性シート１において、２枚のガラス繊維布帛２が、それぞれ、第１樹脂層３の両表面側に位置するように配されていてもよい。
【００１７】
また、図１〜４に示されるように、本発明のシート１において、第１樹脂層３は、ガラス繊維布帛２を構成している複数のガラス繊維の隙間を埋めており、第１樹脂層３の一方の表面側部分３１と、他方の表面側部分３２とは、当該隙間部分を介して通じている。
【００１８】
また、本発明のシート１において、ガラス繊維布帛２は、第１樹脂層３を含浸した状態で含まれていればよいが、全光線透過率をより一層高めるという観点から、図１〜４に示されるように、ガラス繊維布帛２の両面上に、ガラス繊維布帛２が存在していない第１樹脂層３部分が形成されていることが好ましい。
【００１９】
本発明のシート１において、第２樹脂層４は、第１樹脂層３の少なくとも一方の面上側に積層されていればよいが、図１〜４に示されるように第１樹脂層３の両面に積層されていることが好ましい。
【００２０】
また、本発明のシートにおいて、第１樹脂層３に対して第２樹脂層４が接面している状態で積層（即ち、第１樹脂層３と第２樹脂層４が直接積層）されていてもよいが、例えば、図３に示されるように、第１樹脂層３と第２樹脂層４との接着性をより高めることを目的として、第１樹脂層３と第２樹脂層４との間には、中間層５が積層されていてもよい。また、例えば、図４に示されるように、第１樹脂層３又は中間層５とフッ素樹脂層４との間には、シート１の機械的強度（硬さ）を高めること等を目的として、ガラス繊維からなる網体層６が積層されていてもよい。図４では、第２樹脂層４側から中間層５及び網体層６がこの順で配されているが、第２樹脂層４側から網体層６及び中間層５がこの順で配されていてもよい。また、図４では、中間層５と網体層６を含む形態を示しているが、網体層６が積層される場合、中間層５を含まない形態としてもよい。中間層５及び網体層６は、それぞれ、樹脂層３の一方の面上側に積層されていてもよいし、図４のように両面側に積層されていてもよい。
【００２１】
各層の組成
本発明のシート１を構成する各層の組成について詳述する。
【００２２】
[ガラス繊維布帛２]
ガラス繊維布帛２は、複数のガラス繊維により構成されている。ガラス繊維布帛２において、複数のガラス繊維は、互いに絡み合って１枚の布帛を形成している。ガラス繊維布帛２としては、例えば、複数の経糸と複数の緯糸とで構成されるガラス繊維織物（ガラスクロス）が挙げられる。ガラス繊維織物の織組織としては、特に制限されないが、例えば、平織、朱子織、綾織、斜子織、畦織などが挙げられる。ガラス繊維織物の織密度については、特に制限されないが、シート１に含まれる樹脂が燃焼してしまった場合に、ガラス繊維布帛２に大きな貫通孔がより形成されにくく、より優れた不燃性能が保持されるという観点から、経、緯ともに４０本／２５ｍｍ以上が好ましく、５０本／２５ｍｍ以上がより好ましい。
【００２３】
ガラス繊維布帛２を構成するガラス繊維のガラス材料については、特に制限されず、公知のガラス材料を用いることができる。ガラス材料としては、具体的には、無アルカリガラス（Ｅガラス）、耐酸性の含アルカリガラス（Ｃガラス）、高強度・高弾性率ガラス（Ｓガラス、Ｔガラス等）、耐アルカリ性ガラス（ＡＲガラス）等が挙げられる。これらのガラス材料の中でも、好ましくは汎用性の高い無アルカリガラス（Ｅガラス）が挙げられる。ガラス繊維布帛２を構成するガラス繊維は、１種類のガラス材料からなるものであってもよいし、異なるガラス材料からなるガラス繊維を２種類以上組み合わせたものであってもよい。
【００２４】
ガラス繊維布帛２を構成するガラス繊維の番手は、ガラス繊維布帛２を形成できることを限度として特に制限されない。ガラス繊維の番手としては、シート１の透光性をより一層向上させるという観点から、２０ｔｅｘ以下が好ましい。ガラス繊維布帛２は、１種の番手のガラス繊維で形成されていてもよいし、２種以上の番手のガラス繊維で形成されていてもよい。なお、ガラス繊維のｔｅｘ番手は、１０００ｍ当たりのグラム数に相当している。
【００２５】
ガラス繊維布帛２を構成するガラス繊維としては、ガラス長繊維である単繊維が複数本撚りまとめられたガラスヤーンが好ましい。ガラスヤーンにおける単繊維の本数は、シート１の透光性をより一層優れたものとする観点から、３０〜５００本程度が好ましい。ガラスヤーンにおける単繊維の直径は、シート１の透光性をより一層向上させるという観点から、３．０〜１０．０μｍ程度が好ましい。ガラスヤーンの番手は、シート１の透光性をより一層優れたものとする観点から３〜８０ｔｅｘが好ましい。
【００２６】
例えば、本発明のシート１を、後述する用途の中でも採光用テントに用いる場合等、シート１を通した視認性が重視され、ヘーズの値をより小さいものとする場合は、ガラスヤーンにおける単繊維の本数は、３０〜１２０本程度がより好ましい。同様の観点から、ガラスヤーンにおける単繊維の直径は３．０〜６．０μｍ程度がより好ましく、３．０〜５．０μｍ程度がさらに好ましい。また、同様の観点から、ガラスヤーンの番手は、３〜１２ｔｅｘがより好ましく、３〜５ｔｅｘが更に好ましい。ガラス繊維布帛２を構成するガラスヤーンにおける単繊維の直径及びガラスヤーンの番手が上記の範囲内にあることにより、シート１のヘーズがより一層小さくし易くなる機序の詳細は明らかではないが、このような条件を充足することにより、ガラス繊維布帛２が平滑化し、第１樹脂層３との界面における光の散乱が効果的に抑制され、結果として、シート１のヘーズがより一層小さくし易くなると考えられる。
【００２７】
また、例えば、本発明のシート１を照明カバーに用いる場合等、光拡散性が重視され、ヘーズの値をより大きいものとする場合には、ガラスヤーンにおける単繊維の本数は、１８０〜５００本程度がより好ましい。同様の観点から、ガラスヤーンにおける単繊維の直径は７．０〜１０．０μｍ程度がより好ましく、８．０〜１０．０μｍ程度が更に好ましい。同様の観点から、ガラスヤーンの番手は、２０〜８０ｔｅｘがより好ましく、５０〜８０ｔｅｘが更に好ましい。
【００２８】
ガラス繊維布帛２との第２樹脂層３との接着性を高め、本発明のシート１の全光線透過率をより一層向上させるという観点からは、ガラス繊維布帛２を構成するガラス繊維の表面は、シランカップリング剤で表面処理されていることが好ましい。
【００２９】
シート１において、ガラス繊維布帛２の割合（質量％）は、シート１の全光線透過率をより一層向上させつつ、優れた不燃性を備えさせるという観点から、ガラス繊維布帛２と後述の第１樹脂層３との合計量に対して、１０〜７０質量％が好ましく、２０〜５５質量％がより好ましい。また、ガラス繊維布帛２の１枚の質量（ｇ／ｍ２）は、１０〜１０００（ｇ／ｍ２）が好ましく、２０〜８００（ｇ／ｍ２）がより好ましく、３０〜７００（ｇ／ｍ２）が更に好ましい。
【００３０】
前述のように、ガラス繊維布帛２は、第１樹脂層３中に少なくとも１つ含まれていればよいが、複数含まれていてもよい。ここで、ガラス繊維布帛２を複数層含む場合、例えば図２に示されるように、ガラス繊維布帛２の厚さ方向における中央部Ｎが、第１樹脂層３の厚さ方向における中央部Ｍよりも表面側に位置するようにして、第１樹脂層３の両表面側（図２の３１側及び３２側）にそれぞれガラス繊維布帛２が配置されていることが好ましい。このように、２つのガラス繊維布帛２が、それぞれ第１樹脂層３の両表面側（図２の３１側及び３２側）に位置するように配されていることにより、第１樹脂層３の中央部分のみにガラス繊維布帛２が配置されているシートに比して、機械的強度（硬さ）をより高めることができ、さらに熱による反りもより効果的に抑制することができる。より具体的には、第１樹脂層３の表面からガラス繊維布帛２の中央部Ｎまでの最短距離Ｌ１と、第１樹脂層３の厚さＬ０とが、以下の式（Ｉ）の関係を充足することが好ましい。
【数１】
0006619220.tif 000002
【００３１】
また、ガラス繊維布帛２は、式（Ｉ）の関係を充足するように、第１樹脂層３の両表面側にそれぞれ１枚ずつ含まれることがより好ましい。更に、上記Ｌ１と上記Ｌ０とは、以下の式（ＩＩ）の関係を充足することが好ましい。
【数２】
0006619220.tif 000003
【００３２】
また、ガラス繊維布帛２の厚さ方向における中央部Ｎが、第１樹脂層３の厚さ方向における中央部Ｍよりも表面側に位置するようにして、第１樹脂層３の両表面側にそれぞれガラス繊維布帛２が配置されている場合であって、更にシート１におけるガラス繊維布帛２の割合を１０〜７０（質量％）とし、且つガラス繊維布帛２の１枚の質量を２０〜５０（ｇ／ｍ２）とした場合は、シート１の高い全光線透過率と機械的強度（硬さ）を特に優れた状態で両立させることが可能になる。
【００３３】
シートの全光線透過率をより高いものとする観点から、ガラス繊維布帛２と後述の第１樹脂層３の屈折率の差の絶対値は０．０５以下が好ましい。このように、ガラス繊維布帛２と第１樹脂層３の屈折率の差の絶対値が０．０５以下であることにより、ガラス繊維表面における光の散乱が低減でき、得られるシートはより一層全光線透過率を向上させることが可能になる。より一層効果的に全光線透過率を向上させるという観点から、ガラス繊維布帛２と第１樹脂層３の屈折率の差の絶対値として、より好ましくは０．０４以下、特に好ましくは０．０３以下、より一層好ましくは０．０１以下が挙げられる。
【００３４】
なお、ガラス繊維布帛２の屈折率の測定は、ＪＩＳ  Ｋ  ７１４２：２００８のＢ法に準じて行う。具体的には、まず、ガラス繊維布帛を構成するガラス繊維を、光学顕微鏡を用いて倍率４００倍で観察したときにベッケ線が観察できる程度に粉砕する。そして、光源としてハロゲンランプにＤ線用の干渉フィルターを設けたものを用い、光学顕微鏡を用いて、倍率４００倍、温度２３℃の条件で観察、測定し、試験数３回の平均値を屈折率の値とする。また、第１樹脂層３の屈折率の測定は、ＪＩＳ  Ｋ  ７１４２：２００８のＢ法に準じて行う。具体的には、第１樹脂層３を、光学顕微鏡を用いて倍率４００倍で観察したときにベッケ線が観察できる程度に粉砕する。そして、光源としてハロゲンランプにＤ線用の干渉フィルターを設けたものを用い、光学顕微鏡を用いて、倍率４００倍、温度２３℃の条件で観察、測定し、試験数３回の平均値を屈折率の値とする。
【００３５】
ガラス繊維布帛２の１枚あたりの厚さとしては、特に制限されないが、例えば１０〜１０００μｍ程度が挙げられる。シート１の全光線透過率をより一層向上させるという観点から、ガラス繊維布帛２の１枚あたりの厚さとして、２０〜８００μｍが好ましく、３０〜７００μｍ程度がより好ましい。また、例えば、本発明のシート１を採光用テントに用いる場合等、シート１を通した視認性が重視され、ヘーズの値をより小さいものとする場合は、ガラス繊維布帛２の１枚あたりの厚さとしては、２０〜５０μｍが特に好ましい。また、ガラス繊維布帛２の１枚あたりの厚さを２０〜５０μｍとすることにより、第２樹脂層４とガラス繊維布帛２との柔軟性がより一層近似し、第２樹脂層４がガラス繊維布帛２に含浸されている第１樹脂層３により追従し易くなり、折曲げ応力が繰り返し加わっても白化を生じることをより一層抑制でき、高い全光線透過率をより一層維持し易くなる。また、例えば、本発明のシート１１を照明カバーに用いる場合等、光拡散性が重視され、ヘーズの値をより大きいものとする場合には、ガラス繊維布帛２の１枚あたりの厚さとしては、５０〜８００μｍが特に好ましい。
【００３６】
[第１樹脂層３]
本発明のシート１において、第１樹脂層３は、前述のガラス繊維布帛２に含浸された状態で含まれる。前述の通り、第１樹脂層３の屈折率は、ガラス繊維布帛２の屈折率との差の絶対値が０．０５以下が好ましく、０．０４以下がより好ましく、０．０３以下が特に好ましく、０．０１以下がより一層好ましい。前述のガラス繊維布帛２と樹脂層３の屈折率の差の絶対値が０．０５以下とすることにより、ガラス繊維表面における光の散乱が低減でき、得られるシートはより高い全光線透過率を得ることができる。
【００３７】
第１樹脂層３はフッ素樹脂以外の樹脂を含む。第１樹脂層３として、好ましくはガラス繊維布帛２との屈折率との差の絶対値を０．０５以下とする観点から、屈折率が１．４５〜１．６０の熱可塑性樹脂、又は屈折率が１．４５〜１．６０の硬化性樹脂を含むことが好ましい。屈折率が１．４５〜１．６０の熱可塑性樹脂としては、例えば、飽和ポリエステル樹脂、塩化ビニル樹脂、アクリル樹脂（熱可塑性アクリル樹脂）、ウレタン樹脂、ポリカーボネート樹脂、ポリアミド樹脂、スチレン系エラストマー等の中から選択すればよい。また、屈折率が１．４５〜１．６０の硬化性樹脂としては、例えば、エポキシ樹脂、不飽和ポリエステル樹脂、ビニルエステル樹脂、アクリル樹脂（硬化性アクリル樹脂）等の中から選択すればよい。これらの中でも、シート１の柔軟性をより向上させ、折曲げ応力が繰り返し加わっても白化を生じることをより効果的に抑制させるという観点から、屈折率が１．４５〜１．６０の熱可塑性樹脂が好ましい。また、第１樹脂層３は、屈折率を調整する目的で、上記熱可塑性樹脂及び硬化性樹脂の中から複数種を含有することができる。
【００３８】
第１樹脂層３に対して第２樹脂層４が接面している状態で積層（即ち、第１樹脂層３と第２樹脂層４が直接積層）されている積層構造とする場合は、第１樹脂層３と第２樹脂層４との接着性をより向上させるという観点から、前記第１樹脂層３は、塩化ビニル樹脂、アクリル樹脂（熱可塑性アクリル樹脂又は硬化性アクリル樹脂）又は飽和ポリエステル樹脂を含むものとすることが好ましく、塩化ビニル樹脂又はアクリル樹脂を含むものとすることが特に好ましい。
【００３９】
また、後述する、第１樹脂層と第２樹脂層との間に、少なくとも該第２樹脂層に接面される状態で積層される、塩化ビニル樹脂又はアクリル樹脂を含む中間層５を更に含む積層構造とする場合は、前記第１樹脂層３としては特に制限されないが、シートの柔軟性と透明性を一層向上させる観点からは、飽和ポリエステル樹脂が好ましい。該飽和ポリエステル樹脂の中でも、軟化点（Ｔｓ）が２０〜１５０℃、ガラス転移点（Ｔｇ）が８０℃以下、数平均分子量（Ｍｎ）が５０００〜５００００ダルトン、酸価が０．５〜５００ｍｇＫＯＨ／ｇの飽和ポリエステル樹脂を含有させると、第２樹脂層４が塩化ビニル樹脂を含む中間層５により一層強固に接着し、第２樹脂層４が第１樹脂層３により追従し易くなり、折曲げ応力が繰り返し加わっても白化を生じることがより一層抑制され易く、高い全光線透過率をより一層維持し易くなる。
【００４０】
高い全光線透過率をより一層効果的に維持させるという観点から、上記飽和ポリエステル樹脂の軟化点（Ｔｓ）は、２０〜１２０℃がより好ましく、８０〜１２０℃が更に好ましい。上記飽和ポリエステル樹脂のガラス転移点（Ｔｇ）は、７５℃以下５０℃以上がより好ましく、７０℃以下６０℃以上が更に好ましい。同様の観点から、上記飽和ポリエステル樹脂の数平均分子量（Ｍｎ）は１００００〜３００００ダルトンがより好ましく、１００００〜２００００ダルトンが更に好ましい。また、上記飽和ポリエステル樹脂の酸価は０．５〜２０ｍｇＫＯＨ／ｇであることがより好ましく、０．５〜５ｍｇＫＯＨ／ｇが更に好ましい。
【００４１】
とりわけ、上記飽和ポリエステル樹脂が、軟化点（Ｔｓ）が８０〜１２０℃、ガラス転移点（Ｔｇ）が７５℃以下５０℃以上、数平均分子量（Ｍｎ）が１００００〜３００００ダルトン、酸価が０．５〜５ｍｇＫＯＨ／ｇを満たしていると、第２樹脂層４が特に強固に接着し、第２樹脂層４が第１樹脂層３に特に追従し易くなり、折曲げ応力が繰り返し加わっても白化を生じるのを効果的に抑制することが可能になる。また、第１樹脂層３において、ガラス転移点（Ｔｇ）が６０〜１２０℃、より好ましくは６０〜８０℃の飽和ポリエステル樹脂を含有させると、例えば５０℃等高温環境下で張力をかけた状態で使用する場合にも、シートが白濁することをより一層低減し易く、優れた透光性をより一層維持し易くなる。ガラス転移点（Ｔｇ）が６０〜１２０℃の飽和ポリエステル樹脂の軟化点（Ｔｓ）としては、例えば、１００〜２２０℃、好ましくは１５０〜１８０℃が挙げられ、数平均分子量（Ｍｎ）としては、例えば、１００００〜３００００ダルトン、好ましくは１４０００〜２２０００ダルトンが挙げられ、酸価としては、例えば、０．５〜２０ｍｇＫＯＨ／ｇ、好ましくは１〜１５ｍｇＫＯＨ／ｇが挙げられる。
【００４２】
なお、本発明において、Ｔｓ（℃）は、ＪＩＳ  Ｋ  ２５３１：１９６０  環球法に準じて測定される値である。Ｔｇ（℃）は、ＪＩＳ  Ｋ  ７１２１に準じ、入力補償型示差走査熱量測定装置（パーキンエルマー社製 ダイヤモンドＤＳＣ）を用いて１０℃／ｍｉｎの昇温速度でスキャンさせたチャートから、ガラス転移点（Ｔｇ）（補外ガラス転移開始温度（℃））を読みとる値である。Ｍｎは、ＶＰＯ法（蒸気圧浸透圧法）で測定される値である。酸価は、飽和ポリエステル樹脂０．５ｇを５０ｍｌの水／ジオキサン＝１／９（体積比）に溶解し、クレゾールレッドを指示薬としてＫＯＨで滴定を行い、中和に消費されたＫＯＨのｍｇ数を飽和ポリエステル樹脂１ｇ当たりに換算した値を酸価として求められる値である。
【００４３】
第１樹脂層３において、フッ素樹脂以外の樹脂の割合としては、例えば、５０〜１００質量％が好ましく、７０〜１００質量％がより好ましい。
【００４４】
第１樹脂層３の質量としては、特に制限されるものではないが、透光性及び不燃性をより一層向上させるという観点から、例えば、３０〜５００ｇ／ｍ２が好ましく、３０〜３００ｇ／ｍ２がより好ましく、３０〜１００ｇ／ｍ２が更に好ましい。
【００４５】
第１樹脂層３は、フッ素樹脂以外の樹脂の他に、必要に応じて、難燃剤、紫外線吸収剤、充填剤、帯電防止剤、光拡散剤などの添加物を更に含んでいてもよい。難燃剤としては、例えば、水酸化アルミニウム、水酸化マグネシウム、トリクロロエチルホスフェート、トリアリルホスフェート、ポリリン酸アンモニウム、リン酸エステルなどが挙げられる。紫外線吸収剤としては、例えば、ベンゾトリアゾールなどが挙げられる。充填剤としては、例えば、炭酸カルシウム、シリカ、タルクなどが挙げられる。帯電防止剤としては、例えば、界面活性剤などが挙げられる。光拡散剤としては、コロイダルシリカ、透明微小球、例えば、ガラスビーズやアクリルビーズなどが挙げられる。これらの添加剤は、１種類単独で使用してもよいし、２種類以上を組み合わせて使用してもよい。
【００４６】
第１樹脂層３の厚さ（Ｌ０）については、前述する式（Ｉ）及び（ＩＩ）を充足するように適宜設定することが好ましいが、具体的には３０〜３００μｍ、好ましくは３０〜１００μｍが挙げられる。
【００４７】
[第２樹脂層４]
本発明のシート１において、第２樹脂層４は、第１樹脂層３の少なくとも一方の面側に配される層であり、フッ素樹脂とアクリル樹脂とを含み、該フッ素樹脂がポリフッ化ビニリデン（以下、「ＰＶＤＦ」と略することがある。）である。
【００４８】
第２樹脂層４に含まれるアクリル樹脂としては、例えば、ポリ(メタ)アクリル酸メチル（ＰＭＭＡ）、ポリ(メタ)アクリル酸エチル、ポリ(メタ)アクリル酸プロピル、ポリ(メタ)アクリル酸ブチル、(メタ)アクリル酸メチル−(メタ)アクリル酸ブチル共重合体、(メタ)アクリル酸エチル−(メタ)アクリル酸ブチル共重合体、エチレン−(メタ)アクリル酸メチル共重合体、スチレン−(メタ)アクリル酸メチル共重合体等の(メタ)アクリル酸エステルを含む単独又は共重合体からなる樹脂等を挙げることができる。中でも、第１樹脂層３や、中間層５との接着性をより一層向上させるという観点から、ＰＭＭＡが好ましい。
【００４９】
ＰＶＤＦによる耐候性、防汚性と、アクリル樹脂による第１樹脂層３または中間層５との接着性とをより一層発揮する観点から、第２樹脂層４は、ＰＶＤＦリッチ面（すなわち、ＰＶＤＦ含有量が５１質量％以上）とアクリル樹脂リッチ面（すなわち、アクリル樹脂含有量が５１質量％以上）とを含み、第１樹脂層３または中間層５との接着する面が前記アクリル樹脂リッチ面であることが好ましい。上記ＰＶＤＦリッチ面におけるＰＶＤＦとアクリル樹脂の質量比（ＰＶＤＦ：アクリル樹脂）としては、例えば、５１：４９〜９５：５が好ましく挙げられ、６０：４０〜９０：１０がより好ましく挙げられる。また、上記アクリル樹脂リッチ面におけるＰＶＤＦとアクリル樹脂の質量比（ＰＶＤＦ：アクリル樹脂）としては、例えば、５：９５〜４９：５１が好ましく挙げられ、１０：９０〜４０：６０がより好ましく挙げられる。上記のように、第２樹脂層４を、ＰＶＤＦリッチ面（すなわち、ＰＶＤＦ含有量が５１質量％以上）とアクリル樹脂リッチ面（すなわち、アクリル樹脂含有量が５１質量％以上）とを含むものとする方法としては、例えば、ＰＶＤＦとアクリル樹脂とのアロイであって、ＰＶＤＦの含有量が５１質量％以上であるシートＡと、アクリル樹脂の含有量が５１質量％以上であるシートＢとを用意し、該シートＡと該シートＢとを接合させる方法が挙げられる。
【００５０】
第２樹脂層４は、屋外等紫外線が照射される環境下で長期間使用しても第１樹脂層３と第２樹脂層４とがより剥離し難くなるという観点から、フッ素樹脂以外に、必要に応じて、紫外線吸収剤を含むことができる。紫外線吸収剤としては、有機系及び無機系のいずれであってもよく、有機系であれば、例えば、ベンゾフェノン系、ベンゾトリアゾール系、トリアジン系、シアノアクリレート系、オキザリ二ド、サリシレート系、アクリル系等の紫外線吸収剤が挙げられる。また、第２樹脂層４は、同様の観点から、紫外線遮蔽剤を含むこともできる。紫外線遮蔽剤としては、酸化亜鉛、酸化チタン、酸化セリウム等が光触媒活性もあり好ましく挙げられる。これら紫外線吸収剤及び紫外線遮蔽剤は、第２樹脂層４中に練り込んでもよいし、第２樹脂層４の表面に塗布してもよい。
【００５１】
また、その他、第２樹脂層には、必要に応じて、有機顔料、無機顔料等の着色顔料、染料、赤外線吸収剤等の添加剤を含んでもよい。
【００５２】
第２樹脂層４の１層あたりの質量としては、特に制限されるものではないが、透光性及び不燃性をより一層向上させるという観点から、例えば、２２〜４３５ｇ／ｍ２が好ましく、２２〜２００ｇ／ｍ２がより好ましく、２２〜１５０ｇ／ｍ２が更に好ましい。
【００５３】
また、第２樹脂層４の１層あたりの厚さとしては、特に制限されるものではないが、例えば、透光性をより一層向上させ、且つ柔軟性を付与して折曲げ応力が繰り返し加わっても白化を抑制し優れた透光性をより維持し易くするという観点から、１２．５〜５００μｍが好ましく、１２．５〜２５０μｍがより好ましい。また、シート全体の厚さを５００μｍ以上にしつつ、優れた不燃性特性を備え易くするという観点からは、第２樹脂層４の１層あたりの厚さとして、１０〜１２０μｍが好ましい。
【００５４】
［中間層５］
中間層５は、第１樹脂層３と第２樹脂層４の間に、例えば、これらの接着性を向上させる等の目的で、必要に応じて設けられる層である。
【００５５】
中間層５は、第２樹脂層４の剥離を一層低減させる観点から、第２樹脂層４と接面する状態で設けることが好ましい。また、第１樹脂層３と第２樹脂層４との接着性をより一層向上させ、シートを折り曲げたときに白化をより一層生じにくくさせる観点から、中間層は、例えば図３に示すように、順に第１樹脂層３、中間層５、第２樹脂層４が積層される積層構造として設けることが好ましい。
【００５６】
中間層５は、第１樹脂層３と第２樹脂層４との接着性をより向上させる観点から、塩化ビニル樹脂又はアクリル樹脂を含むことが好ましい。中間層５を塩化ビニル樹脂又はアクリル樹脂を含むものとする場合、第１樹脂層としてはフッ素樹脂、塩化ビニル樹脂、及びアクリル樹脂以外の樹脂を含むものであると、より一層中間層５を設ける意義が高まる。中でも、中間層５として塩化ビニル樹脂を含むものとする場合は、第１樹脂層３と第２樹脂層４との接着性をより高めることができるのに加え、該塩化ビニル樹脂は難燃性に優れ、後述する発熱性試験・評価方法に従って測定される不燃性能に優れやすくなることから、得られるシートは不燃性を満足しやすくなりつつ、効果的に平成１４年国土交通省告示第６６６号に定める膜材料の性能基準の一つである、厚さ０．５ｍｍ以上の基準を満足しやすくなる。中でも、中間層５が塩化ビニル樹脂により構成される場合、優れた不燃性を好適に維持させつつ、シート自体の厚さをより大きくし易くして、膜材料としてより一層好適するという観点から、ガラス繊維布帛を除いた第１樹脂層３の質量Ａ（ｇ／ｍ２）、第２樹脂層４全体の質量Ｂ（ｇ／ｍ２）、中間層５全体の質量Ｃ（ｇ／ｍ２）の比（Ａ：Ｂ：Ｃ）としては、１００：５００〜１３００：４００〜１２００が好ましく、１００：７００〜１１００：６００〜１０００がより好ましい。
【００５７】
中間層５の１層あたりの質量としては、特に制限されるものではないが、透光性及び不燃性をより一層向上させるという観点から、例えば、５〜３００ｇ／ｍ２が好ましく、１０〜２５０ｇ／ｍ２がより好ましく、８０〜２００ｇ／ｍ２が特に好ましい。中間層５の１層あたりの厚さとしては、特に制限されるものではないが、例えば、５０〜２００μｍが好ましく、７０〜１３０μｍがより好ましい。また、膜材料としての取扱性を高めるという観点からは、中間層５を塩化ビニル樹脂を含むものとし、中間層５の１層あたりの厚さが１００〜３００μｍがより好ましい。
【００５８】
［網体層６］
網体層６は、シート１の不燃性を高めたり、機械的強度を高めることなどを目的として、第１樹脂層３と第２樹脂層４の間に、必要に応じて設けられる層である。
【００５９】
網体層６はガラス繊維網体によって形成される。網体層６を構成するガラス繊維網体としては、特に制限されないが、例えばガラス繊維布帛２で例示したガラス繊維と同じガラス繊維の網体が例示できる。また、ガラス繊維網体の形状及び構造については、特に限定されず、例えば経糸２本の間に緯糸を挟み込んで樹脂で固定したガラス繊維直交積層ネットなどが挙げられる。網体層６を構成するガラス繊維網体は、ガラス繊維間の開口幅を好ましくは３〜２０ｍｍに設定することにより、ガラス繊維間の開口を介して良好に採光でき、シート１全体の強度を高めることが可能になる。また、第１樹脂層３の両面側に第２樹脂層４を設ける場合であれば、不燃性を高めたり、機械的強度を高めるという観点から、第１樹脂層３と第２樹脂層４の間のそれぞれに網体層６（即ち、網体層６が２つ）を配置することが好ましい。
【００６０】
網体層６の１層あたりの厚さについては、特に制限されないが、例えば５０〜３００μｍ程度、好ましくは１００〜２００μｍ程度が挙げられる。
【００６１】
全光線透過率及び不燃性特性
本発明のシート１は、例えば、屋外から屋内へ採光する屋根材等に適用する場合は、高い全光線透過率を有することが好ましい。高い全光線透過率をより担保しやすくする観点から、本発明のシート１の全光線透過率は、７０％以上が好ましく、８０％以上がより好ましく、８５％以上がさらに好ましく、９０％以上が特に好ましい。このような全光線透過率を充足することによって、例えば、建築物の屋根材、テント倉庫材などとして使用した際に屋外から屋内への採光量を高めることができる。全光線透過率を高めるには、ガラス繊維布帛２の屈折率と第１樹脂層３の屈折率との差の絶対値を０．０５以下とすることの他、例えば、ガラス繊維布帛２を構成するガラス繊維の繊維径、番手、ガラス繊維布帛の厚さ等を小さいものとしてガラス繊維布帛の平滑性を高めたり、織密度が小さいものとしたり、前記ガラス繊維布帛と第１樹脂層３との合計量に対する前記ガラス繊維布帛２の割合を調整すること等により可能となる。
【００６２】
また、本発明のシート１のヘーズは、例えば、採光用テント等に用いる場合等、シートを通した視認性が重視される場合には、６０％以下が好ましく、５０％以下がより好ましく、４０％以下がさらに好ましい。また、例えば、照明カバーに用いる場合等、光拡散性が重視される場合には、本発明のシート１のヘーズは、６０％以上が好ましく、７０％以上がより好ましく、８０％以上が特に好ましい。ヘーズを高くするには、ガラス繊維布帛２を構成するガラス繊維の繊維径を太いものとする、また織密度が高いものとする等の手法が挙げられる。また、第１樹脂層３中にガラスビーズを分散させることによっても、ヘーズを高くすることが可能である。なお、本発明において、シート１の全光線透過率及びヘーズは、それぞれ、ＪＩＳ  Ｋ７３７５  ２００８「プラスチック−全光線透過率及び全光線反射率の求め方」に従って測定して得られる値である。
【００６３】
本発明のシート１は、ガラス繊維布帛２と第２樹脂層４とを含むため、燃えにくい性質（不燃性）を備えることができる。なお、本発明のシート１の不燃性としては、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下であることが好ましい。不燃性をより一層向上させるためには、例えば、第１樹脂層３及び／又は第２樹脂層４において、難燃剤の添加や有機物量の減量等を行なえばよい。
【００６４】
本発明のシート１は、第２樹脂層４がポリフッ化ビニリデン樹脂とアクリル樹脂とを含むことから、フッ素樹脂層の剥離が生じ難くなる。なお、本発明のシート１の第２樹脂層の剥離強度としては、ＪＩＳ  Ｋ  ６８５４−２：１９９９に準じて測定される剥離強度が２０Ｎ／２５ｍｍ以上が好ましく、４０Ｎ／２５ｍｍ以上がより好ましい。
【００６５】
本発明のシート１の厚さは、特に制限されないが、平成１４年国土交通省告示第６６６号に定める膜材料の性能基準をも満足させるという観点から、性能基準の一つである厚さが０．５ｍｍ以上とすることが好ましい。また、上記観点と、高い全光線透過率をより担保しやすくする観点とから、０．５〜２．０ｍｍがより好ましく、０．５〜１．０ｍｍとすることが特に好ましい。
【００６６】
製造方法
本発明のシート１の製造方法としては、特に制限されないが、例えば、ガラス繊維布帛２に第１樹脂層３が含浸された中間体を調製する第１工程、前記中間体の第１樹脂層３の上に、必要に応じて中間層５及び／又は網体層６を積層させた後に、第２樹脂層を積層させる第２工程を経て製造することができる。
【００６７】
前記第１工程では、先ず、前記ガラス繊維布帛２と、第１樹脂層３を形成する樹脂を含む原料液を準備する。次に、ガラス繊維布帛２に前記原料液を塗布して含浸させた後、絞りローラー等を用いて厚さと樹脂の含有率とを調整する。次に、樹脂を加熱エネルギーや光エネルギー等の付与により硬化させ、又は加熱により溶媒を蒸発させ、ガラス繊維布帛２に第１樹脂層３が含浸された中間体が得られる。また、前記樹脂を含む原料液を塗布したポリエチレンテレフタレート等のフィルムを準備し、ガラス繊維布帛２の両面から当該フィルムを圧着してガラス繊維布帛２の両面側から樹脂を含浸させ、樹脂を硬化または溶媒を蒸発させた後、フィルムを剥離することにより、ガラス繊維布帛２に第１樹脂層３が含浸された中間体を得ることもできる。
【００６８】
前記第１工程において、熱エネルギーの付与によって前記樹脂を硬化させる場合、加熱温度については、特に制限されないが、例えば５０〜２００℃程度が挙げられる。また、光エネルギーの付与によって前記樹脂を硬化させる場合には、前記樹脂に光を照射させればよい。光照射の条件としては、例えば、積算光量１００〜５００ｍＪ／ｃｍ２が挙げられる。
【００６９】
前記第２工程において、前記第１工程で得られた中間体の第１樹脂層３の上に第２樹脂層４を積層する方法については、特に制限されないが、例えば、フッ素樹脂のディスパージョンを、前記中間体の第１樹脂層３に塗布し、乾燥、焼成する方法；フッ素樹脂で形成されたシートを前記中間体の第１樹脂層３上に配置した後、プレス機などを用いて加熱加圧することによって接着する方法等が挙げられる。また、第１樹脂層３と第２樹脂層４との間に、中間層５及び／又は網体層６を配置する場合であれば、例えば、前記中間体の第１樹脂層３の上に、中間層５を塗布した後、この上から網体層６を配置し、更に網体層６の上にフッ素樹脂で形成されたシートを配置した後、プレス機などを用いて加熱加圧することによって、第１樹樹脂層３の上に、網体層６及び第２樹脂層４を形成することができる。また。中間層５として熱可塑性樹脂を含むものとする場合は、第１樹樹脂層３の上にシート又はフィルム状に成形された中間層５を配置し、該中間層５の上に第２樹脂層のシートを配置した後、プレス機などを用いて第１樹脂層３及び中間層５の融点または軟化点以上の温度で加熱加圧することによっても、第１樹脂層３の上に、中間層５、第２樹脂層４を積層させることができる。
【００７０】
前記第２工程において、フッ素樹脂で形成されたシートを用いて第２樹脂層４を積層させる場合、該シートには、例えば、エッチング処理、プラズマ処理、コロナ処理、光化学的処理等の接着性を向上させる処理が施されていてもよい。
【００７１】
用途
本発明のシート１は、透光性に優れているため、建築物の屋根材、テント倉庫材等の膜材料（特に採光用テントに用いられる膜材料を含む）、照明カバー等に好適に用いることができる。
【実施例】
【００７２】
以下に、実施例及び比較例を示して本発明を詳細に説明する。ただし、本発明は、実施例に限定されない。
【００７３】
１．シートの製造
ガラス繊維布帛として、表２に記載の市販のガラス繊維布帛（ガラス材料：Ｅガラス、比重２．５４ｇ／ｃｍ３）を２００ｍｍ×２００ｍｍに裁断して用いた。なお、表２において、「Ｅ０３Ｒ  ＳＫ」は、それぞれ、ユニチカ株式会社製のＥガラス繊維織物の商品名である。Ｅガラス繊維織物には、有機物を除去するための熱処理と、シランカップリング剤による表面処理が施されている。なお、実施例１〜３、比較例１〜３で使用したガラス材料は、上記のガラス体積率が３９．４％であった。
【００７４】
上記のガラス繊維布帛に含浸させる第１樹脂層を形成する樹脂組成物としては、表２の組成となるようにして、市販の硬化性アクリル樹脂と光重合開始剤の混合物（屈折率１．５６）、飽和ポリエステル樹脂（「エリーテルＵＥ−３２００Ｇ」（ユニチカ株式会社製、屈折率１．５６））、及びビニルエステル樹脂（日本ユピカ株式会社製、商品名「ネオポール８１１４」）とスチレンモノマー（日本ユピカ株式会社製）と２官能（メタ）アクリレートと光重合開始剤の混合物（屈折率１．５６）を使用した。なお、硬化剤である２官能（メタ）アクリレートとしては、表２に記載のＮＰＧＤＡ（ネオペンチルグリコールジアクリレート、分子量２１２、（日本ユピカ株式会社製）を用いた。また、光重合開始剤の量は、硬化性アクリル樹脂１００質量部に対して１質量部、ビニルエステル樹脂とスチレンモノマーと２官能（メタ）アクリレートの合計１００質量部に対して２質量部とした。なお、使用した飽和ポリエステル樹脂の物性を下記表１に示す。
【００７５】
【表１】
0006619220.tif 000004
【００７６】
第２樹脂層を形成するシートとして、ＰＶＤＦとアクリル樹脂とを含むシート（ＰＶＤＦとＰＭＭＡとのアロイであって、ＰＶＤＦの含有量が８０質量％、ＰＭＭＡの含有量が２０質量％であるシートＡと、ＰＶＤＦの含有量が２０質量％、ＰＭＭＡの含有量が８０質量％であるシートＢとが接合されてなるシート（デンカ株式会社製、商品名「デンカＤＸフィルム  ＤＸ−１４Ｓ１００」、厚さ１００μｍ、質量１３６ｇ／ｍ２））、及びＰＶＤＦのみからなるシート（厚さ１００μｍ、質量１７４ｇ／ｍ２）を使用した。
【００７７】
中間層を形成する樹脂としては、表２の組成となるようにして、塩化ビニル樹脂フィルム(オカモト株式会社製、一般用ＰＶＣ＃３２０、厚さ１００μｍ、質量１２０ｇ／ｍ２)、飽和ポリエステル樹脂（「エリーテルＵＥ−３４００」（ユニチカ株式会社製）を使用した。
【００７８】
（実施例１）
まず、厚さ０.０５ｍｍのＰＥＴフィルム上に、表２に記載の量（ｇ／ｍ２）の第１樹脂層を形成する樹脂組成物を塗布した。次に、該樹脂組成物の上に、表２に記載のガラス繊維布帛を載せ、１分間静置してガラス繊維布帛の隙間に上記の樹脂組成物を含浸させた。次いで、上から厚さ０.０５ｍｍのＰＥＴフィルムを載せ、この上からローラーで加圧した。その後、上記のＰＥＴフィルムごと、前記樹脂組成物に光照射（光照射条件：積算光量２００ｍＪ／ｃｍ２）して樹脂組成物を硬化させ、第１樹脂層（硬化性アクリル樹脂）を形成し、ガラス繊維布帛と、前記ガラス繊維布帛に含浸された第１樹脂層（硬化性アクリル樹脂の硬化物）からなる中間体シートを得た。
【００７９】
次に、得られた中間体シートを前述のＰＶＤＦとアクリル樹脂とを含むシート２枚で、該シート２枚とも前記第１樹脂層との接着する面がシートＢ側（すなわち、アクリル樹脂リッチ面）となるよう挟み、加熱プレス機で、温度１６０℃、プレス圧１０ｋｇｆ／ｃｍ２、時間５分の条件でプレスし、中間体シートとＰＶＤＦとアクリル樹脂とを含むシートとを接着させることにより、ガラス繊維布帛と、ガラス繊維布帛に含浸された第１樹脂層（硬化性アクリル樹脂の硬化物）と、該第１樹脂層の両面にポリフッ化ビニリデン樹脂とアクリル樹脂とを含む第２樹脂層が積層された積層構造である、本発明のシートを得た。
【００８０】
得られたシートにおいて、第１樹脂層（硬化性アクリル樹脂）の質量は３０ｇ／ｍ２、厚さ（Ｌ０）は６０μｍであった。また、得られたシートにおいて、ガラス繊維布帛のガラス繊維間の隙間には、第１樹脂層が含浸されており、ガラス繊維布帛の層の両面上には第１樹脂層が形成されていた。
【００８１】
（実施例２）
まず、離型用のＰＴＦＥシート上に、ユニチカエリーテルＵＥ−３２００Ｇをトルエン／ＭＥＫ混合溶媒（比率８／２）に固形分３０％になるように溶解させた溶液を、１００ｇ／ｍ２塗布した。次に、塗布した飽和ポリエステル樹脂溶液の上に、表２に記載のガラス繊維布帛を載せ、１分間静置してガラス繊維布帛の隙間に上記の樹脂を含浸させた。次いで、塗布した飽和ポリエステル樹脂溶液中の溶媒を揮発させるため、乾燥機にて７０℃で８分間、１２０℃で８分間の２段階で加熱処理を行い、ガラス繊維布帛に含浸した飽和ポリエステル樹脂を皮膜化した。その後ＰＴＦＥシートを剥離した。次いで、皮膜化した飽和ポリエステル樹脂の両面を、中間層を形成する上述した塩化ビニル樹脂フィルム２枚で挟み、加熱プレス機で、温度１５０℃、プレス圧１０ｋｇｆ／ｃｍ２、時間５分の条件でプレスし、ガラス繊維布帛に含浸した飽和ポリエステル樹脂層と塩化ビニル樹脂フィルムを接着させた。そして、ガラス繊維布帛に含浸した飽和ポリエステル樹脂層と塩化ビニル樹脂フィルムが接着したシートの両面を、上述のＰＶＤＦとアクリル樹脂とを含むシート２枚で、該シート２枚とも前記中間層との接着する面がシートＢ側（すなわち、アクリル樹脂リッチ面）となるよう挟み、加熱プレス機で、温度１６０℃、プレス圧１０ｋｇｆ／ｃｍ２、時間５分の条件でプレスし、塩化ビニル樹脂フィルムとＰＶＤＦとアクリル樹脂とを含むシートとを接着させることにより、ガラス繊維布帛と、ガラス繊維布帛に含浸された第１樹脂層（飽和ポリエステル樹脂）と、該第１樹脂層の両面に中間層（塩化ビニル樹脂）を介してポリフッ化ビニリデン樹脂とアクリル樹脂とを含む第２樹脂層が積層された積層構造である、本発明のシートを得た。
【００８２】
得られたシートにおいて、第１樹脂層（飽和ポリエステル樹脂）の質量は３０ｇ／ｍ２、厚さ（Ｌ０）は６０μｍであった。また、得られたシートにおいて、ガラス繊維布帛のガラス繊維間の隙間には、第１樹脂層（飽和ポリエステル樹脂）が含浸されており、ガラス繊維布帛の層の両面上には第１樹脂層（飽和ポリエステル樹脂）が形成されていた。また、ガラス繊維布帛を除いた第１樹脂層（飽和ポリエステル樹脂）の質量Ａ（ｇ／ｍ２）、第２樹脂層全体の質量Ｂ（ｇ／ｍ２）、中間層全体の質量Ｃ（ｇ／ｍ２）の比（Ａ：Ｂ：Ｃ）としては、１００：９００：８００であった。
【００８３】
（実施例３）
まず、厚さ０.０５ｍｍのＰＥＴフィルム上に、表２に記載の量（ｇ／ｍ２）の第１樹脂層を形成する樹脂組成物を塗布した。次に、該樹脂組成物の上に、表２に記載のガラス繊維布帛を載せ、１分間静置してガラス繊維布帛の隙間に上記の樹脂組成物を含浸させた。次いで、上から厚さ０.０５ｍｍのＰＥＴフィルムを載せ、この上からローラーで加圧した。その後、上記のＰＥＴフィルムごと、前記樹脂組成物に光照射（光照射条件：積算光量２００ｍＪ／ｃｍ２）して樹脂組成物を硬化させ、第１樹脂層（ビニルエステル樹脂及びスチレンモノマー含有）を形成し、ガラス繊維布帛と、前記ガラス繊維布帛に含浸された第１樹脂層（ビニルエステル樹脂等の硬化物）からなる中間体シートを得た。
【００８４】
次に、前述のＰＶＤＦとアクリル樹脂とを含むシートのシートＢ側の面上（すなわち、アクリル樹脂リッチ面上）に、中間層を形成するため、ユニチカエリーテルＵＥ−３４００をトルエン／ＭＥＫ混合溶媒（比率８／２）に固形分３０％になるように溶解させた溶液を５０ｇ／ｍ２塗布し、塗布した飽和ポリエステル樹脂溶液の上に、上記中間体シートを載せた。さらに、該中間体シートの上面側にも、中間層を形成するため、ユニチカエリーテルＵＥ−３４００をトルエン／ＭＥＫ混合溶媒（比率８／２）に固形分３０％になるように溶解させた溶液を５０ｇ／ｍ２塗布した。次いで、塗布した飽和ポリエステル樹脂溶液中の溶媒を揮発させるため、乾燥機にて７０℃で８分間、１２０℃で８分間の２段階で加熱処理を行い、飽和ポリエステル樹脂を皮膜化した。該中間体シートの上面側において皮膜化した飽和ポリエステル樹脂の上に、前述のＰＶＤＦとアクリル樹脂とを含むシート１枚を、中間層（該皮膜化した飽和ポリエステル樹脂）との接着する面がシートＢ側（すなわち、アクリル樹脂リッチ面）となるように載せ、該ＰＶＤＦとアクリル樹脂とを含むシートの上からローラーで加圧し、該ＰＶＤＦとアクリル樹脂とを含むシートと皮膜化した飽和ポリエステル樹脂との間にある気泡を取り除き、加熱プレス機で、温度１６０℃、プレス圧１０ｋｇｆ／ｃｍ２、時間５分の条件でプレスし、ＰＶＤＦとアクリル樹脂とを含むシートと中間体シートとを飽和ポリエステル樹脂を介して接着させることにより、ガラス繊維布帛と、ガラス繊維布帛に含浸された第１樹脂層（ビニルエステル樹脂等の硬化物）と、該第１樹脂層の両面に中間層（飽和ポリエステル樹脂、１層あたりの厚さ１５μｍ）を介してＰＶＤＦとアクリル樹脂とを含むシートが積層された積層構造である、本発明のシートを得た。
【００８５】
得られたシートにおいて、第１樹脂層の質量は３０ｇ／ｍ２、厚さ（Ｌ０）は６０μｍであった。また、得られたシートにおいて、ガラス繊維布帛のガラス繊維間の隙間には、第１樹脂層（ビニルエステル樹脂及びスチレンモノマーの硬化物）が含浸されており、ガラス繊維布帛の層の両面上には第１樹脂層（ビニルエステル樹脂等の硬化物）が形成されていた。
【００８６】
（比較例１）
まず、厚さ０.０５ｍｍのＰＥＴフィルム上に、表２に記載の量（ｇ／ｍ２）の第１樹脂層を形成する樹脂組成物を塗布した。次に、該樹脂組成物の上に、表２に記載のガラス繊維布帛を載せ、１分間静置してガラス繊維布帛の隙間に上記の樹脂組成物を含浸させた。次いで、上から厚さ０.０５ｍｍのＰＥＴフィルムを載せ、この上からローラーで加圧した。その後、上記のＰＥＴフィルムごと、前記樹脂組成物に光照射（光照射条件：積算光量２００ｍＪ／ｃｍ２）して樹脂組成物を硬化させ、第１樹脂層（硬化性アクリル樹脂）を形成し、ガラス繊維布帛と、前記ガラス繊維布帛に含浸された第１樹脂層（硬化性アクリル樹脂の硬化物）からなる中間体シートを得た。
【００８７】
次に、得られた中間体シートを前述のＰＶＤＦのみからなるシート２枚で挟み、加熱プレス機で、温度１６０℃、プレス圧１０ｋｇｆ／ｃｍ２、時間５分の条件でプレスし、中間体シートとＰＶＤＦのみからなるシートとを接着させることにより、ガラス繊維布帛と、ガラス繊維布帛に含浸された第１樹脂層（硬化性アクリル樹脂の硬化物）と、該第１樹脂層の両面にＰＶＤＦのみからなるシートが積層された積層構造である、シートを得た。
【００８８】
得られたシートにおいて、第１樹脂層（硬化性アクリル樹脂）の質量は３０ｇ／ｍ２、厚さ（Ｌ０）は６０μｍであった。また、得られたシートにおいて、ガラス繊維布帛のガラス繊維間の隙間には、第１樹脂層が含浸されており、ガラス繊維布帛の層の両面上には第１樹脂層が形成されていた。
【００８９】
（比較例２）
まず、離型用のＰＴＦＥシート上に、ユニチカエリーテルＵＥ−３２００Ｇをトルエン／ＭＥＫ混合溶媒（比率８／２）に固形分３０％になるように溶解させた溶液を、１００ｇ／ｍ２塗布した。次に、塗布した飽和ポリエステル樹脂溶液の上に、表２に記載のガラス繊維布帛を載せ、１分間静置してガラス繊維布帛の隙間に上記の樹脂を含浸させた。次いで、塗布した飽和ポリエステル樹脂溶液中の溶媒を揮発させるため、乾燥機にて７０℃で８分間、１２０℃で８分間の２段階で加熱処理を行い、ガラス繊維布帛に含浸した飽和ポリエステル樹脂を皮膜化した。その後ＰＴＦＥシートを剥離した。次いで、皮膜化した飽和ポリエステル樹脂の両面を、中間層を形成する上述した塩化ビニル樹脂フィルム２枚で挟み、加熱プレス機で、温度１５０℃、プレス圧１０ｋｇｆ／ｃｍ２、時間５分の条件でプレスし、ガラス繊維布帛に含浸した飽和ポリエステル樹脂層と塩化ビニル樹脂フィルムを接着させた。そして、ガラス繊維布帛に含浸した飽和ポリエステル樹脂層と塩化ビニル樹脂フィルムが接着したシートの両面を、上述のＰＶＤＦのみからなるシート２枚で挟み、加熱プレス機で、温度１６０℃、プレス圧１０ｋｇｆ／ｃｍ２、時間５分の条件でプレスし、塩化ビニル樹脂フィルムとＰＶＤＦのみからなるシートとを接着させることにより、ガラス繊維布帛と、ガラス繊維布帛に含浸された第１樹脂層（飽和ポリエステル樹脂）と、該第１樹脂層の両面に中間層（塩化ビニル樹脂）を介してＰＶＤＦのみからなるシートが積層された積層構造である、シートを得た。
【００９０】
得られたシートにおいて、第１樹脂層（飽和ポリエステル樹脂）の質量は３０ｇ／ｍ２、厚さ（Ｌ０）は６０μｍであった。また、得られたシートにおいて、ガラス繊維布帛のガラス繊維間の隙間には、第１樹脂層（飽和ポリエステル樹脂）が含浸されており、ガラス繊維布帛の層の両面上には第１樹脂層（飽和ポリエステル樹脂）が形成されていた。
【００９１】
（比較例３）
まず、厚さ０.０５ｍｍのＰＥＴフィルム上に、表２に記載の量（ｇ／ｍ２）の第１樹脂層を形成する樹脂組成物を塗布した。次に、該樹脂組成物の上に、表２に記載のガラス繊維布帛を載せ、１分間静置してガラス繊維布帛の隙間に上記の樹脂組成物を含浸させた。次いで、上から厚さ０.０５ｍｍのＰＥＴフィルムを載せ、この上からローラーで加圧した。その後、上記のＰＥＴフィルムごと、前記樹脂組成物に光照射（光照射条件：積算光量２００ｍＪ／ｃｍ２）して樹脂組成物を硬化させ、第１樹脂層（ビニルエステル樹脂及びスチレンモノマー含有）を形成し、ガラス繊維布帛と、前記ガラス繊維布帛に含浸された第１樹脂層（ビニルエステル樹脂等の硬化物）からなる中間体シートを得た。
【００９２】
次に、前述のＰＶＤＦのみからなるシートの面上に、中間層を形成するため、ユニチカエリーテルＵＥ−３４００をトルエン／ＭＥＫ混合溶媒（比率８／２）に固形分３０％になるように溶解させた溶液を５０ｇ／ｍ２塗布し、塗布した飽和ポリエステル樹脂溶液の上に、上記中間体シートを載せた。さらに、該中間体シートの上面側にも、中間層を形成するため、ユニチカエリーテルＵＥ−３４００をトルエン／ＭＥＫ混合溶媒（比率８／２）に固形分３０％になるように溶解させた溶液を５０ｇ／ｍ２塗布した。次いで、塗布した飽和ポリエステル樹脂溶液中の溶媒を揮発させるため、乾燥機にて７０℃で８分間、１２０℃で８分間の２段階で加熱処理を行い、飽和ポリエステル樹脂を皮膜化した。該中間体シートの上面側において皮膜化した飽和ポリエステル樹脂の上に、前述のＰＶＤＦのみからなるシート１枚を載せ、該ＰＶＤＦのみからなるシートの上からローラーで加圧し、該ＰＶＤＦのみからなるシートと皮膜化した飽和ポリエステル樹脂との間にある気泡を取り除き、加熱プレス機で、温度１６０℃、プレス圧１０ｋｇｆ／ｃｍ２、時間５分の条件でプレスし、ＰＶＤＦのみからなるシートと中間体シートとを飽和ポリエステル樹脂を介して接着させることにより、ガラス繊維布帛と、ガラス繊維布帛に含浸された第１樹脂層（ビニルエステル樹脂等の硬化物）と、該第１樹脂層の両面に中間層（飽和ポリエステル樹脂、１層あたりの厚さ１５μｍ）を介してＰＶＤＦのみからなるシートが積層された積層構造である、シートを得た。
【００９３】
得られたシートにおいて、第１樹脂層の質量は３０ｇ／ｍ２、厚さ（Ｌ０）は６０μｍであった。また、得られたシートにおいて、ガラス繊維布帛のガラス繊維間の隙間には、第１樹脂層（ビニルエステル樹脂及びスチレンモノマーの硬化物）が含浸されており、ガラス繊維布帛の層の両面上には第１樹脂層（ビニルエステル樹脂等の硬化物）が形成されていた。
【００９４】
なお、実施例において、ガラス繊維織物の織密度は、ＪＩＳ  Ｒ  ３４２０  ２０１３  ７．９に従い、測定及び算出した。また、ガラス繊維織物の厚さは、ＪＩＳ  Ｒ  ３４２０  ２０１３  ７．１０．１Ａ法に従い、測定及び算出した。ガラス繊維織物の質量は、ＪＩＳ  Ｒ  ３４２０  ２０１３  ７．２に従い、測定及び算出した。第１樹脂層及びガラス繊維布帛の屈折率は、上記の方法で測定及び算出した。以下の評価は、シートの製造後、１週間室内で放置してから行った。
【００９５】
２．シートの性能評価
【００９６】
(全光線透過率及びヘーズ)
ＪＩＳ  Ｋ７３６１−１  １９９７「プラスチック−透明材料の全光線透過率の試験方法−第１部：シングルビーム法」に従って測定した。また、ヘーズはＪＩＳ  Ｋ７１３６  ２０００「プラスチック−透明材料のヘーズの求め方」に従って測定した。
【００９７】
(不燃性の評価)
実施例１、２及び比較例１、２で得られた各シートを用い、建築基準法第２条第９号および建築基準法施行令第１０８条の２に基づく防耐火試験方法と性能評価規格に従うコーンカロリーメーター試験機による発熱性試験をおこない、加熱開始後の最大発熱速度が１０秒以上継続して２００ｋＷ／ｍ２を超えず、総発熱量が８ＭＪ／ｍ２以下であるものについて、評価を○とした。
【００９８】
（剥離強度）
ＪＩＳ  Ｋ  ６８５４−２：１９９９に準じ、引張試験機としてＩＮＴＥＳＣＯ社製２１００型を用い、得られた各シートを幅２５ｍｍ、長さ５００ｍｍにカットし、カットしたシートの長さ方向の両端部において第２樹脂層（フッ素樹脂層）を長さ方向に５０ｍｍ剥離させたものを試験片とした。各実施例、比較例において該試験片を５個ずつ作成した。上記引張試験機の上部つかみで試験片の一方の端部におけるフッ素樹脂層のみをつかみ、上記引っ張り試験機の下部つかみで該試験片の他方の端部における第２樹脂層（フッ素樹脂層）以外の層のみをつかみ、つかみ移動速度を１００ｍｍ／分として試験をおこない、得られた力−つかみ移動曲線から平均剥離力（Ｎ／２５ｍｍ）を求め、これを上記５個の試験片についておこない、該５個の試験片の平均剥離力の平均値を剥離強度（Ｎ／２５ｍｍ）とした。
【００９９】
結果を表２に示す。
【０１００】
【表２】
0006619220.tif 000005
【０１０１】
実施例１〜３のシートは、フッ素樹脂層が、ポリフッ化ビニリデン樹脂とアクリル樹脂とを含むものであったことから、フッ素樹脂層の剥離が生じ難くなるという効果を奏するものであった。中でも、第２樹脂層が接面している樹脂層が塩化ビニル樹脂又はアクリル樹脂であった実施例１及び２は、剥離試験において第２樹脂層が剥離せずに第２樹脂層が材料破壊したように、フッ素樹脂層の剥離がより一層生じ難くなるものであった。また、実施例２のシートは、中間層が塩化ビニル樹脂を含むものであったことから、優れた剥離強度と不燃性を維持しつつ、厚さをより大きくしやすくなることが判明した。また、実施例１又は実施例３と、実施例２と、を比較して、実施例２は第１樹脂層が熱可塑性樹脂層であったことから、折曲げ応力が繰り返し加わっても白化を生じることをより効果的に抑制させるものであった。さらに、実施例２のシートは、雰囲気温度５０℃の環境下、経糸方向にＪＩＳ  Ｒ  ３４２０  ２０１３のタイプＩＩに準じて測定されるシート引張強さ（Ｎ／２５ｍｍ）の１／１０の張力（Ｎ）をかけた状態で６時間放置した後も、第１樹脂層のガラス転移に伴うシートの白濁が全く生じず、高温環境下で張力をかけた状態で使用する場合にも透光性をより一層維持し易くなっていた。
【０１０２】
一方、比較例１〜３は、フッ素樹脂層が、ポリフッ化ビニリデン樹脂とアクリル樹脂とを含むものでなく、ポリフッ化ビニリデン樹脂のみからなるものであったことから、実施例１〜３のシートに比して、フッ素樹脂層の剥離が生じ難くなるという効果に劣るものであった。
【符号の説明】
【０１０３】
１  シート
２  ガラス繊維布帛
３  第１樹脂層
４  第２樹脂層
５  中間層
６  網体層
【図１】
0006619220.tif 000006
【図２】
0006619220.tif 000007
【図３】
0006619220.tif 000008
【図４】
0006619220.tif 000009